(57)【特許請求の範囲】
【請求項１】
表紙は廃棄焼却時に有害ガスが発生しないカオリン、炭酸カルシウム等の無機顔料の塗工顔料を用いた両面コートのＡ２コート紙で、裏紙は廃棄焼却時に有害ガスが発生しないカオリン、炭酸カルシウム等の無機顔料の塗工顔料を用いた両面コートのＡ２マットコート紙でそれぞれ形成し、前記表紙の裏面の全面に強光源からの光を遮る黒色系塗料からなる複数層の高遮光層を重ね塗りにより形成するか、又は前記裏紙の裏面の全面に強光源からの光を遮る黒色系塗料からなる複数層の高遮光層を重ね塗りにより形成し、該高遮光層の上にＳＢＲ系接着剤、アクリル樹脂系接着剤等の廃棄焼却時に有害ガスが発生しない接着剤を介して上記裏紙の裏面の全面又は上記表紙の裏面の全面を接着するとともに上記黒色系塗料はウエットの状態で合計塗工量が２０〜３０ｇ／ｍ2であり、かつ該黒色系塗料の固形分濃度が１ｇ中に３０〜５０％であることを特徴とする高遮光性用紙。
【請求項２】
表紙は廃棄焼却時に有害ガスが発生しないカオリン、炭酸カルシウム等の無機顔料の塗工顔料を用いた両面コートのＡ２コート紙で、裏紙は廃棄焼却時に有害ガスが発生しないカオリン、炭酸カルシウム等の無機顔料の塗工顔料を用いた両面コートのＡ２マットコート紙でそれぞれ形成し、前記表紙の裏面の全面及び前記裏紙の裏面の全面に強光源からの光を遮る黒色系塗料からなる高遮光層をそれぞれ形成し、前記高遮光層同士を対向させ、該対向する高遮光層間にＳＢＲ系接着剤、アクリル樹脂系接着剤等の廃棄焼却時に有害ガスが発生しない接着剤を介して接着し、上記黒色系塗料はウエットの状態で合計塗工量が２０〜３０ｇ／ｍ2であり、かつ該黒色系塗料の固形分濃度が１ｇ中に３０〜５０％であることを特徴とする高遮光性用紙。
【発明の詳細な説明】
【０００１】
【発明の属する技術分野】
本発明はスピードくじやトランプ等のカードあるいは個人情報を記録した用紙、その他各種用途の用紙であって、表面に印刷、記録した文字、数字、記号等が裏面からの強光源によって判読不能で、かつリサイクル可能で焼却時の焼却残滓の少ない高遮光性用紙に関する。
【０００２】
【従来の技術】
スピードくじは同じ等級が３個出れば当たりで、その等級に応じて当選金が受け取れるくじである。表面に印刷してある数字はアルミ粉等を配合したペーストで隠ぺいされており、購入時にその隠ぺいされている箇所を硬貨などでけずって３個の数字を確認する訳であるが、硬貨などでけずる前に裏面から強い光源を当ててもその数字が読取れないようにすることが重要である。
【０００３】
従来のこの種のスピードくじは、紙の中間にアルミ箔を介在させて裏面から強い光源を当ててもその数字が読取れないようにしていた。
また、アルミニウム粉末を含有する隠ぺい層を設けない原紙とアルミニウム粉末を含有する隠ぺい層を設けた原紙を、隠ぺい層が両者の中間になるように水性アクリル樹脂系糊を用いて貼り合わせたものがある。あるいは強光源の光を乱反射、散乱等をさせる隠ぺい層を設けた原紙と、該隠ぺい層を設けない原紙とを接着剤を介して貼り合わせたものがある。さらに、光を吸収する黒紙を原紙の間に介在させて貼り合わせたものや、原紙と原紙をカーボンブラック等を分散せしめた接着剤で貼り合わせたものがある。
【０００４】
【発明が解決しようとする課題】
しかし、紙の中間にアルミ箔(Al箔)を介在させたものにあっては、表面に印刷した数字等が裏面から強光源を当てても判読できないという強い隠ぺい力を有しているが、使用後のリサイクルが困難であったり、焼却処分時に燃えるゴミとして扱えないなどの難点があった。またアルミニウム粉末を含有する隠ぺい層を設けた原紙を使用した場合にも焼却処分時に燃えるゴミとして扱えないなどの難点があった。さらに、強光源の光を乱反射、散乱等をさせる隠ぺい層を設けた原紙と、該隠ぺい層を設けない原紙とを接着剤を介して貼り合わせたものにあって、隠ぺい層を厚く形成しなければならず、薄さを要求される用途には適しないものであった。加えて、黒紙は抄紙する際にカーボンブラックがパルプに定着しずらいという歩留の悪さや、分散不良による均一なる隠ぺい性に劣るという問題があった。また、黒色系接着剤とするために接着剤に起因する粘性の高さによるカーボンブラックの分散不良に伴なう隠ぺい性の不均一性や、カーボンブラック比率の高いことに起因する接着力不足の問題があった。
【０００５】
本発明は上記の点に鑑みてなされたもので、その目的とするところは、強光源の光を吸収し、該光を遮る高遮光層を薄く形成するとともに再生紙としてリサイクルが可能で、燃えるごみとして焼却でき、焼却残滓の少ない高遮光性用紙を提供することにある。
【０００６】
【課題を解決するための手段】
本発明に係る高遮光性用紙は、表紙は廃棄焼却時に有害ガスが発生しないカオリン、炭酸カルシウム等の無機顔料の塗工顔料を用いた両面コートのＡ２コート紙で、裏紙は廃棄焼却時に有害ガスが発生しないカオリン、炭酸カルシウム等の無機顔料の塗工顔料を用いた両面コートのＡ２マットコート紙でそれぞれ形成し、前記表紙の裏面の全面に強光源からの光を遮る黒色系塗料からなる複数層の高遮光層を重ね塗りにより形成するか、又は前記裏紙の裏面の全面に強光源からの光を遮る黒色系塗料からなる複数層の高遮光層を重ね塗りにより形成し、該高遮光層の上にＳＢＲ系接着剤、アクリル樹脂系接着剤等の廃棄焼却時に有害ガスが発生しない接着剤を介して上記裏紙の裏面の全面又は上記表紙の裏面の全面を接着するとともに上記黒色系塗料はウエットの状態で合計塗工量が２０〜３０ｇ／ｍ2であり、かつ該黒色系塗料の固形分濃度が１ｇ中に３０〜５０％であることを特徴とする。
【０００７】
また本発明に係る高遮光性用紙は、表紙は廃棄焼却時に有害ガスが発生しないカオリン、炭酸カルシウム等の無機顔料の塗工顔料を用いた両面コートのＡ２コート紙で、裏紙は廃棄焼却時に有害ガスが発生しないカオリン、炭酸カルシウム等の無機顔料の塗工顔料を用いた両面コートのＡ２マットコート紙でそれぞれ形成し、前記表紙の裏面の全面及び前記裏紙の裏面の全面に強光源からの光を遮る黒色系塗料からなる高遮光層をそれぞれ形成し、前記高遮光層同士を対向させ、該対向する高遮光層間にＳＢＲ系接着剤、アクリル樹脂系接着剤等の廃棄焼却時に有害ガスが発生しない接着剤を介して接着し、上記黒色系塗料はウエットの状態で合計塗工量が２０〜３０ｇ／ｍ2であり、かつ該黒色系塗料の固形分濃度が１ｇ中に３０〜５０％であることを特徴とする。
【００１１】
【発明の実施の形態】
本発明で使用する塗工紙はアート紙、上質コート紙、中質コート紙、軽量コート紙、微塗工紙、キャストコート紙、エンボス紙、その他塗工紙があるが、両面塗工及び片面塗工のいずれであっても良いが、片面塗工の場合はカールが発生し易いので裏面にカール防止加工等を施すのが好ましい。また高遮光層及び接着剤を介在させて表裏面を塗工紙を用いて接着したときに裏面側を非塗工面にしたときにはペン書きなどの筆記性が良好となる。塗工紙用塗料（コーティングカラー）としてはカオリン（クレー）、炭酸カルシウム、サチンホワイト、二酸化チタン、水酸化アルミニウム等の無機顔料を使用する。プラスチックポリマーをベースとした有機顔料は廃棄焼却処分時に有害ガス等を生じないものであれば良い。
塗工紙の塗工面は多色印刷等の印刷適性が良好である。
【００１２】
本発明で原則として塗工紙を採用し、非塗工紙を採用しない理由は後述する高遮光層中の黒色系塗料や強光源からの光を吸収する黒色系顔料を含有する接着剤中の黒色系顔料が原紙側ににじみ等により前記塗料や顔料が移行することにより強光源からの光の吸収性や白色度等がそれぞれ低下しないようにするためである。したがって、片面塗工紙の場合は塗工面側に強光源からの光を遮る黒色系塗料からなる高遮光層や黒色系顔料を含有する接着剤を形成する必要がある。
しかし、塗工紙同士の貼り合わせを原則とするが、裏紙に相当する紙として非塗工紙を採用してもよい。該非塗工紙側に黒色系塗料や黒色系顔料を有する接着剤を塗工しない配慮が必要である。非塗工紙はペン書き等の筆記特性が塗工紙に比べ一層の向上が期待出来る。
【００１３】
本発明で使用する強光源からの光を遮る黒色系塗料からなる高遮光層塗料はいわゆる黒コートと称するもので、例えばカーボンブラック等の黒色系塗料が採用される。黒色系塗料の塗工量はウエットの状態で１回当り１０〜３０ｇ／ｍ２ で例えばグラビア塗工その他の手段により１回又は複数回の重ね塗りを行なう。黒色系塗料の塗工層が一層の場合で塗工量が少ないとピンホール等が生じそこから光が漏洩する危険性がある。したがって、２層又は３層等の複数層にすればたとえピンホールがあろうとも他の黒色系塗料による塗工層によって被覆されるので強光源からの光の漏洩問題は解消される。光を遮る黒色系塗料のカーボンブラック等の固形分濃度は１ｇ中に３０〜５０％とするのが好ましい。
【００１４】
本発明で使用する接着剤としてはＳＢＲ系接着剤やアクリル樹脂系接着剤等が使用される。ここでも廃棄焼却時に有害ガス等を発生させる接着剤は好ましくない。
【００１５】
また強光源からの光を吸収する黒色系顔料を含有する接着剤は、ラテックス、でんぷん、カゼイン等の接着剤中にカーボンブラック等の黒色系顔料を配合したものが使用される。黒色系顔料の配合量は強光源からの光を吸収するに足る量とする。黒色系塗料、接着剤及び黒色系顔料を含有する接着剤の乾燥は熱乾燥、ＵＶ乾燥、電子線乾燥等があるが、要は乾燥時に塗工紙側に黒色系塗料及び黒色系顔料がしみこまないような乾燥が好ましい。通常、熱乾燥、ＵＶ乾燥、電子線乾燥の順に乾燥時間が短くなる。
【００１６】
少なくとも片面塗工された塗工紙の該塗工面に強光源からの光を遮る黒色系塗料からなる高遮光層を形成し、該高遮光層の上に、強光源からの光を吸収する黒色系顔料を含有する接着剤を介して少なくとも片面塗工された別の塗工紙の該塗工面を接着するという、高遮光層と黒色系顔料を含有する接着剤の組合せ使用することにより、より一層、強光源からの光を遮ることができる。
【００１７】
【実施例】
１．高遮光性の判定
２００Ｗの散光式リフレクター球を３０ｍｍの距離から、油性ペン（黒）で文字を書いたサンプルに照射させ、反対面から観察して次の様に判定した。特に不透明度は１００％を確保することを目的とした。不透明度が１００％未満の場合は不適当であると判断した。
・文字が全く見えない場合は○
・文字の影が見える場合は△
・文字が判読できる場合は×
２．接着強度の判定
幅１５ｍｍ×長さ５０ｍｍにカットしたサンプルの両端を手で持ち金属プレートの角に押し当てて、５往復しごいた後サンプルを揉み解して接着界面を目視判定した。
・接着界面からは剥がれずに、基材（コート紙）破壊の場合は○
・接着界面から部分的に剥がれる場合は△
・全面接着界面から剥がれる場合は×
【００１８】
実施例１
Ａ２コート紙（両面上質コート紙：ミューコート（北越製紙社製））塗工量（両面）３０〜４０ｇ／ｍ２  （ｄｒｙ）（表紙という）の裏面にカーボンブラック塗料を２回塗りして塗工量２０ｇ／ｍ２（ｗｅｔ（以下に示す実施例、比較例及び従来例で使用する塗料は全てｗｅｔで示す））とした。カーボンブラックの固形分濃度は１ｇ中に３０〜４０％である。表紙に対して裏紙はＡ２マットコート紙（両面上質コート紙：ミューマット（北越製紙社製））塗工量（両面）３０〜４０ｇ／ｍ２（ｄｒｙ）を使用した。表紙の裏面に塗布したカーボンブラック塗料面と、裏紙の裏面とをＳＢＲ系接着剤６ｇ／ｍ２  （ｗｅｔ（以下に示す実施例、比較例及び従来例で使用する接着剤は全てｗｅｔで示す））で貼り合わせた。得られた高遮光性用紙の坪量は１８４．８ｇ／ｍ２  、厚さ０．１６０ｍｍで、その特性結果を表１に示した。
【００１９】
実施例２
表紙であるＡ２コート紙（両面上質コート紙：ミューコート（北越製紙社製））塗工量（両面）３０〜４０ｇ／ｍ２ （ｄｒｙ）の裏面にカーボンブラック塗料を１回塗りして塗工量１０ｇ／ｍ２とした。裏紙であるＡ２マットコート紙（両面上質コート紙：ミューマット（北越製紙社製））塗工量（両面）３０〜４０ｇ／ｍ２ （ｄｒｙ）の裏面にカーボンブラック塗料を１回塗りして塗工量１０ｇ／ｍ２とした。表紙及び裏紙の各裏面に塗布したカーボンブラック塗料面同士をＳＢＲ系接着剤６ｇ／ｍ２ で貼り合わせた。得られた高遮光性用紙の坪量は１８４．８ｇ／ｍ２ 、厚さ０．１６０ｍｍで、その特性結果を表１に示した。
【００２０】
実施例３
表紙であるＡ２コート紙（両面上質コート紙：ミューコート（北越製紙社製））の裏面には塗料を塗布しない。裏紙であるＡ２マットコート紙（両面上質コート紙：ミューマット（北越製紙社製））塗工量（両面）３０〜４０ｇ／ｍ２  （ｄｒｙ）の裏面にカーボンブラック塗料を２回塗りして塗工量２０ｇ／ｍ２とした。表紙の裏面と裏紙の裏面に塗布したカーボンブラック塗料面同士をＳＢＲ系接着剤６ｇ／ｍ２  で貼り合わせた。得られた高遮光性用紙の坪量は１８５．３ｇ／ｍ２  、厚さ０．１６０ｍｍで、その特性結果を表１に示した。
【００２１】
比較例７
Ａ２コート紙（両面上質コート紙：ミューコート（北越製紙社製））塗工量（両面）３０〜４０ｇ／ｍ２ （ｄｒｙ）（表紙という）の裏面にカーボンブラック塗料を２回塗りして塗工量２０ｇ／ｍ２とした。カーボンブラックの固形分濃度は１ｇ中に３０〜４０％である。表紙に対して裏紙はＡ２マットコート紙（両面上質コート紙：ミューマット（北越製紙社製））塗工量（両面）３０〜４０ｇ／ｍ２ （ｄｒｙ）を使用した。表紙の裏面に塗布したカーボンブラック塗料面と、裏紙の裏面とを黒色顔料を配合（１０％）したＳＢＲ系接着剤６ｇ／ｍ２ で貼り合わせた。得られた高遮光性用紙の坪量は１８５．６ｇ／ｍ２ 、厚さ０．１６２ｍｍで、その特性結果を表１に示した。
【００２２】
比較例８
Ａ２コート紙（両面上質コート紙：ミューコート（北越製紙社製））塗工量（両面）３０〜４０ｇ／ｍ２ （ｄｒｙ）（表紙という）の裏面にカーボンブラック塗料を１回塗りして塗工量１０ｇ／ｍ２とした。カーボンブラックの固形分濃度は１ｇ中に３０〜４０％である。表紙に対して裏紙はＡ２マットコート紙（両面上質コート紙：ミューマット（北越製紙社製））塗工量（両面）３０〜４０ｇ／ｍ２ （ｄｒｙ）の裏面にカーボンブラック塗料を１回塗りして塗工量１０ｇ／ｍ２とした。表紙の裏面に塗布したカーボンブラック塗料面と、裏紙の裏面に塗布したカーボンブラック塗料面とを黒色顔料を配合（１０％）したＳＢＲ系接着剤６ｇ／ｍ２ で貼り合わせた。得られた高遮光性用紙の坪量は１８５．５ｇ／ｍ２ 、厚さ０．１６１ｍｍで、その特性結果を表１に示した。
【００２３】
比較例９
表紙であるＡ２コート紙（両面上質コート紙：ミューコート（北越製紙社製））の裏面には塗料を塗布しない。裏紙であるＡ２マットコート紙（両面上質コート紙：ミューマット（北越製紙社製））塗工量（両面）３０〜４０ｇ／ｍ２ （ｄｒｙ）の裏面にカーボンブラック塗料を２回塗りして塗工量２０ｇ／ｍ２とした。表紙の裏面と裏紙の裏面に塗布したカーボンブラック塗料面同士を黒色顔料を配合（１０％）したＳＢＲ系接着剤６ｇ／ｍ２ で貼り合わせた。得られた高遮光性用紙の坪量は１８５．７ｇ／ｍ２ 、厚さ０．１６２ｍｍで、その特性結果を表１に示した。
【００２５】
比較例１０
Ａ２コート紙（両面上質コート紙：ミューコート（北越製紙社製））塗工量（両面）３０〜４０ｇ／ｍ２ （ｄｒｙ）（表紙という）の裏面にカーボンブラック塗料を２回塗りして塗工量２０ｇ／ｍ２とした。カーボンブラックの固形分濃度は１ｇ中に３０〜４０％である。裏紙として非塗工紙（不透明度、インクジェット適性を向上させた非塗工上質紙：キンマリＮ（北越製紙社製））坪量８１．４ｇ／ｍ２を使用した。表紙の裏面に塗布したカーボンブラック塗料面と裏紙の裏面とをＳＢＲ系接着剤６ｇ／ｍ２ で貼り合わせた。得られた高遮光性用紙の坪量は１８４．３ｇ／ｍ２ 、厚さ０．１６８ｍｍで、その特性結果を表１に示した。
【００２６】
比較例１
１層を塗工紙（コート紙Ｂ）８４．９ｇ／ｍ２、２層は接着剤Ａを３．５ｇ／ｍ２、３層は厚さ７μのＡｌ箔、４層は下地処理液、５層は接着剤Ｂを６．０ｇ／ｍ２、６層は塗工紙（コート紙Ｂ）８４．９ｇ／ｍ２とし、坪量、厚さ、白色度（表、裏）、高遮光性、接着強度、コスト、リサイクル性のそれぞれを表２に示した。
【００２７】
比較例２
１層を塗工紙（コート紙Ｂ）８４．９ｇ／ｍ２、２層は接着剤Ｂを６．０ｇ／ｍ２、３層は厚さ１２μの蒸着層ＶＭＰＥＴ、４層は下地処理液、５層は接着剤Ｂを６．０ｇ／ｍ２、６層は塗工紙（コート紙Ｂ）８４．９ｇ／ｍ２とし、坪量、厚さ、白色度（表、裏）、高遮光性、接着強度、コスト、リサイクル性のそれぞれを表２に示した。
【００２８】
比較例３
１層を塗工紙（コート紙Ａ）８４．９ｇ／ｍ２、２層は接着剤Ｂを６．０ｇ／ｍ２、３層は厚さ１２μのＰＥＴフィルム、４層は黒色系塗料層(黒コート)で塗工量１０ｇ／ｍ２（ｗｅｔ）、５層は接着剤Ｂを６．０ｇ／ｍ２、６層は塗工紙（コート紙Ａ）８４．９ｇ／ｍ２とし、坪量、厚さ、白色度（表、裏）、高遮光性、接着強度、コスト、リサイクル性のそれぞれを表２に示した。
【００２９】
比較例４
１層を塗工紙（コート紙Ｂ）１０４．７ｇ／ｍ２、２層は接着剤Ｂを６．０ｇ／ｍ２、３層は蒸着紙７９．１ｇ／ｍ２とし、坪量、厚さ、白色度（表、裏）、高遮光性、接着強度、コスト、リサイクル性のそれぞれを表２に示した。
【００３０】
比較例５
１層を塗工紙（コート紙Ａ）１０４．７ｇ／ｍ２、２層は接着剤Ｂを６．０ｇ／ｍ２、３層は厚さ７０μの黒紙特薄口、４層は印刷適性を付与した白色系塗料層(白コート)で塗工量１０ｇ／ｍ２（ｗｅｔ）とし、坪量、厚さ、白色度（表、裏）、高遮光性、接着強度、コスト、リサイクル性のそれぞれを表２に示した。
【００３１】
比較例６
１層を塗工紙（コート紙Ａ）８４．９ｇ／ｍ２、２層は接着剤Ｂを６．０ｇ／ｍ２、３層は厚さ２５μの黒ＰＥＴフィルム、４層は接着剤Ｂを６．０ｇ／ｍ２、５層は塗工紙（コート紙Ａ）８４．９ｇ／ｍ２とし、坪量、厚さ、白色度（表、裏）、高遮光性、接着強度、コスト、リサイクル性のそれぞれを表２に示した。
【００３２】
従来例１
１層を非塗工紙（中性紙）６４ｇ／ｍ２、２層は接着剤Ａを３．５ｇ／ｍ２、３層は厚さ７μのＡｌ箔、４層は下地処理液、５層は接着剤Ｂを６．０ｇ／ｍ２、６層は非塗工紙（中性紙）６４ｇ／ｍ２とし、坪量、厚さ、白色度（表、裏）、高遮光性、接着強度、コスト、リサイクル性のそれぞれを表２に示した。
【００３３】
【表１】
0003952263.tif 000002
【００３４】
【表２】
0003952263.tif 000003
【００３５】
【発明の効果】
本発明は、上記の説明から判るように、遮光層を薄く形成しても強光源の光を吸収し、高遮光性が得られ、また黒紙使用による着色顔料等の分散性や歩留低下に起因した隠ぺい性の不均一性の問題が解消され、同様に黒色系接着剤のカーボンブラック分散性不良に起因した不均一な隠ぺい性や、カーボンブラック配合比率の高いことに起因した接着力不足という問題も解消され、再生紙としてリサイクルが可能で、燃えるごみとして焼却でき、廃棄焼却時に有害ガスが発生しない上に焼却残滓の少ない高遮光性用紙を得ることができる。
【００３６】
また、強光源からの光を遮る黒色系塗料からなる重ね塗りした複数層の高遮光層と、強光源からの光を吸収する黒色系顔料を含有する接着剤を組合せ使用することにより、両者の相乗効果により遮光性は一層向上することとなる。
【００３７】
強光源からの光を遮る黒色系塗料は複数回重ねて塗布することによりピンホールに伴なう光の漏洩が解消される。また表紙に両面コートのＡ２コート紙を採用し、裏紙に両面コートのＡ２マットコート紙を採用することにより、表２に示す通り、表紙の白色度に比べ裏紙の白色度の方が数値が高いことから裏紙の方がより白紙の光沢を抑えて目にやさしく、見やすく、読みやすく、しかも黒色系塗料や黒色系顔料のにじみ等がコート面で阻止され、遮光性の低下が解消され、かつ白色度も低下することがない。したがって、表紙の表面は塗工面であると多色刷り等の印刷適性が良好である。また塗工紙の裏紙を両面塗工のＡ２マットコート紙を採用したことにより表紙のＡ２コート紙に比べペン書き等の書きこみが容易となる。
【００３８】
裏紙は接着剤を介して非塗工紙を採用することも出来る。塗工紙に比べてより一層ペン書き等の書きこみが良好となる。